(57)【要約】【課題】複雑な形状、高低自在に形成可能であり、しかも切れ味・耐久性にも優れたトムソン刃及び該トムソン刃と一体に形成されるトムソン型、及びそれらの製造方法を提供することを目的とする。【解決手段】上記課題を解決するために本発明では、アクリルその他の樹脂プレートにトムソン刃の形状に応じた掘り込みを設け、該プレートを電鋳液の中に浸漬して電鋳を施し、後にプレートを取り外してトムソン型及びトムソン刃を得るという製造方法を採用した。【選択図】  図１
2004314241.tif 000002
【特許請求の範囲】
【請求項１】
電鋳により一体成形したトムソン型及びトムソン刃
【請求項２】
アクリルその他の樹脂プレートにトムソン刃の形状に応じた掘り込みを設け、該プレートを電鋳液の中に浸漬して電鋳を施し、後にプレートを取り外してトムソン型及びトムソン刃を得る、というトムソン型及びトムソン刃の製造方法。
【発明の詳細な説明】
【０００１】
【発明の属する技術分野】
本発明はトムソン型並びにトムソン刃及びそれらの製造方法に関する。
【０００２】
【従来の技術】
合成樹脂フィルムや紙等を打ち抜く際にトムソン刃を用いた打抜装置を使用することが多い。この打抜装置はテーブル上におかれた合成樹脂フィルム等の被打ち抜き材を、油圧式プレス等に取り付けられたトムソン刃を有するトムソン型でプレスして打ち抜くというものである。
【０００３】
係る打抜装置の改良例としては、例えば特開２００２−１１３６９６号がある。特開２００２−１１３６９６号公報記載の打ち抜き装置は、被打ち抜き材を吸着搬送し、圧空により離脱させるというものであり有用な発明であるが、トムソン型及びトムソン刃は従来通りのものを使用しているものと思われる。
【０００４】
従来のトムソン型及びトムソン刃は木材等で形成したトムソン型に刃物を埋め込んで成るものである。
【０００５】
【特許文献１】
特開２００２−１１３６９６号公報
【０００６】
【発明が解決しようとする課題】
従来のトムソン型及びトムソン刃には複雑な形状の刃を形成できないという難点がある。すなわち刃物を埋め込んで形成するが故に刃物の繋ぎ合わせが必要となり、細かな弯曲形状を有するトムソン刃を形成するのは困難なのである。
【０００７】
係る難点を解決可能な方法として、エッチング加工により刃物を形成するというものがある。即ち刃物用鋼板に刃物の形状に合わせて薬剤でマスク処理を施し、他の部分を溶解させ刃物形状を浮き出させるというものである。
【０００８】
係るエッチング加工によれば、複雑な形状を有する刃物を形成することが可能となる。
【０００９】
しかしエッチング加工には溶解に時間がかかるので、刃物の高さを出しにくいという難点がある。また、エッチング加工では浮き出た刃物形状を鋭利なものとするために研磨する工程が必要となる。ところが、この研磨は通常の刃物の研磨が刃先に向ってなされる（縦削り）のに対し、刃先に対して直交する方向（横削り）にしかなし得ない。刃の高さが小さいからである。
【００１０】
かような横削りによると横方向に研磨傷が残り刃物の切れ味が鈍るという難点を生じる。また、研磨を加えると刃物の強度も落ちてしまい、耐久性に難点が生じてしまう。
【００１１】
そこで本発明は複雑な形状、高低自在に形成可能であり、しかも切れ味・耐久性にも優れたトムソン刃及び該トムソン刃と一体に形成されるトムソン型、及びそれらの製造方法を提供することを目的とする。
【００１２】
【課題を解決するための手段】
上記課題を解決するために本発明では、アクリルその他の樹脂プレートにトムソン刃の形状に応じた掘り込みを設け、該プレートを電鋳液の中に浸漬して電鋳を施し、後にプレートを取り外してトムソン型及びトムソン刃を得るという製造方法を採用した。
【００１３】
プレートに掘り込まれた溝形状に対応した刃物形状が得られるのであるから従来のトムソン刃のように刃物を繋ぎ合わせる必要がなく、複雑な形状の刃を得ることができるのである。また溝深さを変えるだけで高低自在に刃を形成できるのである。
【００１４】
また、掘り込み溝を先鋭に形成すれば、自動的に先鋭な刃先が得られ研磨工程が不要となる。故に鏡面仕上となり、切れ味が鋭く、また研磨が加えられていないことから耐久性にも優れたトムソン刃を得ることができるのである。
【００１５】
【発明の実施の形態】
以下、好ましい発明の一実施形態につき図面を参照しながら述べる。
【００１６】
図１は本発明による製造工程を模式的に示した図であり、図２は樹脂プレートの斜視図であり、図３は同Ａ−Ａ断面図であり、図４はトムソン型及びトムソン刃の斜視図であり、図５は電鋳槽に樹脂プレートを浸漬した状態を示す斜視図である。
【００１７】
図１ａはプレート１０を示しており、２列の掘り込み１１が設けられている。図１ｂはこのプレート１０を電鋳槽に浸漬して電鋳を施した状態を示している。プレート１０表面に電鋳液に含ませたニッケル等が析出され肉盛りされた状態を示すものである。図１ｃは肉盛りされた部分とプレート１０を分離した状態を示すものであり、肉盛りされた部分が一体成形されたトムソン型２０及びトムソン刃２１となるのである。
【００１８】
かような製造方法によりトムソン型及びトムソン刃を得るのである。
【００１９】
図２乃至図４は方形のトムソン刃を製造する場合を示すものである。図２に示すプレート３０には方形の掘り込み３１が設けてある。この掘り込み３１は、図３に示すように奥部が先鋭な先細り形状となっている。係るプレート３０に電鋳を施して析出・肉盛りされたものを取り外すと、図４に示す一体成形されたトムソン型４０及び方形のトムソン刃４１が得られるのである。
【００２０】
図５は電鋳槽５０内の処理液５１にプレート５２を浸漬した状態を示している。プレート５２は保持・通電棒５３により支持されている。この保持・通電棒５３は陰極と連結されている。電鋳槽５０には陽極板５４が設けられ陽極と連結されている。
【００２１】
係る状態で通電するとプレート５２上に処理液５１内に含まれる金属成分が析出・肉盛りされるのである。そしてプレート５２にトムソン刃に対応した掘り込を設けておけば、トムソン型及びトムソン刃を得られるのは前述のとおりである。
【００２２】
尚、処理液５１内にはスルファミン酸ニッケル液、塩化ニッケル、亜リン酸、ほう酸等を含浸させておけばよい。
【００２３】
【発明の効果】
本発明は以上のように構成されているので、複雑な形状、高低自在に形成可能であり、しかも切れ味・耐久性にも優れたトムソン刃及び該トムソン刃と一体に形成されるトムソン型、及びそれらの製造方法を提供することが可能となるのである。
【図面の簡単な説明】
【図１】本発明による製造工程を模式的に示した図。
【図２】樹脂プレートの斜視図。
【図３】同Ａ−Ａ断面図。
【図４】トムソン型及びトムソン刃の斜視図。
【図５】電鋳槽に樹脂プレートを浸漬した状態を示す斜視図。
【符号の説明】
１０・・プレート      １１・・掘り込み
２０・・トムソン型      ２１・・トムソン刃
３０・・プレート      ３１・・掘り込み
４０・・トムソン型      ４１・・トムソン刃
５０・・電鋳槽      ５１・・処理液      ５２・・プレート
５３・・保持・通電棒      ５４・・陽極板
【図１】
2004314241.tif 000003
【図２】
2004314241.tif 000004
【図３】
2004314241.tif 000005
【図４】
2004314241.tif 000006
【図５】
2004314241.tif 000007